(57)【特許請求の範囲】
【請求項１】
負帯電型電子写真感光体に対して、常時または適時接触する接触部材を有する電子写真装置において、
該接触部材がブレード状形態であるクリーニングブレードであり、
下記いずれかの物質を含有していることを特徴とする電子写真装置。
【化５０】
0003871723.tif 000051
【化５１】
0003871723.tif 000052
【請求項２】
負帯電型電子写真感光体に対して、常時または適時接触する接触部材を有する電子写真装置において、
該電子写真感光体が電荷発生層及び電荷輸送層を有し、
該電荷輸送層に下記物質を含有し、
【化５２】
0003871723.tif 000053
該接触部材がブレード状形態であるクリーニングブレードであり、
下記の物質を含有していることを特徴とする電子写真装置。
【化５３】
0003871723.tif 000054
【請求項３】
正帯電型電子写真感光体に対して、常時または適時接触する接触部材を有する電子写真装置において、
該接触部材がブレード状形態であるクリーニングブレードであり、
下記いずれかの物質を含有していること特徴とする電子写真装置。
【化５４】
0003871723.tif 000055
【化５５】
0003871723.tif 000056
【請求項４】
正帯電型電子写真感光体に対して、常時または適時接触する接触部材を有する電子写真装置において、
該電子写真感光体が電荷発生層及び電荷輸送層を有し、
該電荷輸送層に下記物質を含有し、
【化５６】
0003871723.tif 000057
該接触部材がブレード状形態であるクリーニングブレードであり、
下記の物質を含有していることを特徴とする電子写真装置。
【化５７】
0003871723.tif 000058
【発明の詳細な説明】
【０００１】
【産業上の利用分野】
本発明は電子写真方式を利用した画像形成装置に関する。
【０００２】
従来、電子写真感光体としては、導電性支持体上にセレン（Ｓｅ）ないしセレン合金を主体とする光導電層を設けたもの、酸化亜鉛、硫化カドミウムなどの無機光導電材料をバインダー中に分散させたもの、ポリ−Ｎ−ビニルカルバゾールとトリニトロフルオレノン或はアゾ顔料などの有機光導電材料を用いたもの及び非晶質シリコンを用いたもの等が一般に知られている。
「電子写真方式」とは一般に光導電性の感光体をまず暗所で、例えばコロナ放電によって帯電させ、次いで像露光し、露光部のみの電荷を選択的に散逸せしめて静電潜像を得、この潜像部を染料、顔料などの着色剤と高分子物質などの結合剤とから構成される検電微粒子（トナー）で現像し可視化して画像を形成するようにした画像形成法の一つである。
このような電子写真法において感光体に要求される基本的な特性としては
（１）暗所で適当な電位に帯電できること。
（２）暗所において電荷の散逸が少ないこと。
（３）光照射によって速やかに電荷を散逸せしめ得ること。
などが挙げられる。
近年、電子写真装置の高速化が進むなか、感光体に対して上記特性以外に長期繰り返し使用に際しても高画質を保つことのできる信頼性が強く要求されるようになっている。
【０００３】
長期間の繰り返し使用によって、高画質を保つためには、様々な技術課題があり、そのうちの一つに帯電電位の安定化がある。
繰り返し使用によっても帯電電位を安定化させる従来の技術としては、感光体中に、酸化防止剤等の添加剤を加える方法、電子写真装置内に表面電位計を組み込み、帯電電位を一定に制御する方法等がある。しかし、前者の場合、帯電電々の安定化は図れても、残留電位の上昇が大きくなったり、効果の持続性が悪い等の問題があり、後者の場合、電子写真装置のコストが上昇し、低価格機種への適用は難かしい等の問題があり、帯電電位の安定化技術はまだまだ検討の余地がある。
【０００４】
【発明が解決しようとする課題】
本発明は、繰り返し使用時に於ける電子写真装置内の感光体の帯電電位を簡便かつ低コストな方式で安定化させた電子写真装置を提供することを目的とする。
【０００５】
【課題を解決するための手段】
本発明者は、種々検討した結果、繰り返し使用時に感光体の帯電電位が低下する原因の一つに接触部材の摺擦による逆極性への帯電（例えば＋帯電感光体は接触部材による摺擦で−側へ帯電する現象）があることを見出し、更に、かかる接触部材の摺擦による逆極性への帯電は該接触部材中に特定な物質を含有及び／又は保持させることによって低減出来ることを見出し本発明に到達した。本発明によれば、負帯電型電子写真感光体に対して、常時または適時接触する接触部材を有する電子写真装置において、該接触部材がブレード状形態であるクリーニングブレードであり、下記いずれかの物質を含有していることを特徴とする電子写真装置が提供される。
【化６０】
0003871723.tif 000002
【化６１】
0003871723.tif 000003
また、本発明によれば、負帯電型電子写真感光体に対して、常時または適時接触する接触部材を有する電子写真装置において、該電子写真感光体が電荷発生層及び電荷輸送層を有し、該電荷輸送層に下記物質を含有し、
【化６２】
0003871723.tif 000004
該接触部材がブレード状形態であるクリーニングブレードであり、下記の物質を含有していることを特徴とする電子写真装置が提供される。
【化６３】
0003871723.tif 000005
また、本発明によれば、正帯電型電子写真感光体に対して、常時または適時接触する接触部材を有する電子写真装置において、該接触部材がブレード状形態であるクリーニングブレードであり、下記いずれかの物質を含有していること特徴とする電子写真装置が提供される。
【化６４】
0003871723.tif 000006
【化６５】
0003871723.tif 000007
また、本発明によれば、正帯電型電子写真感光体に対して、常時または適時接触する接触部材を有する電子写真装置において、該電子写真感光体が電荷発生層及び電荷輸送層を有し、該電荷輸送層に下記物質を含有し、
【化６６】
0003871723.tif 000008
該接触部材がブレード状形態であるクリーニングブレードであり、下記の物質を含有していることを特徴とする電子写真装置が提供される。
【化６７】
0003871723.tif 000009
【０００６】
以下、本発明を図面に従って説明する。
図１は本発明に利用可能な電子写真装置の感光体周辺部の断面構成の模式図であり、感光体２の周囲に、弾性ローラ１、除電ランプ３、帯電チャージャ４、イレーサ５、画像露光部６、現像ユニット７、転写前チャージャ８、レジストローラー９、転写紙１０、転写チャージャ１１、分離チャージャ１２、分離爪１３、クリーニング前チャージャ１４、ファーブラシ１５、クリーニングブレード１６等を備えたものである。
本発明に係わる接触部材は、図１に於いては、１：弾性ローラ、１５：ファーブラシ、１６：クリーニングブレード及び現像ユニット中の現像剤（図示せず）である。
本発明に係わる接触部材は、上記接触部材を後述する電子供与性物質及び／又は電子受容性物質の少なくとも一種以上混入させて成形するか、或いは図２〜４のような機構の装置を用いて接触部材上へ電子供与物質及び／又は電子受容物質が供給されるようにして得られる。
図２に示す装置は、感光体の表面に供給する物質を成形した物１８をブラシ構造体１７を介して感光体２に供給するようにした装置であり、図中１９はバイアスローラーである。
図３に示す装置は、ブラシ構造体を用いた装置の他の例であって、感光体に供給する物質を成形した物１８をスプリングによってブラシ構造体１７に押しつけているものである。
図４に示す装置は、感光体に供給する物質が粉末２０である場合で、この粉末２０が粉末交換用カートリッジ２２に収容され、粉末供給ローラー２１によって、ブラシ構造体１７に供給され、更に、感光体２に供給されるようになっている。
【０００７】
弾性ブレード及び弾性ローラーの構成材料としては、天然ゴム、イソプレンゴム、ブタジエンゴム、スチレン・ブタジエンゴム、ブチルゴム、エチレン・プロピレンゴム、エチレン酢酸ビニル共重合体、クロロプレンゴム、クロロスルホン化ポリエチレン、塩素化ポリエチレン、エピクロルヒドリンゴム、ニトリルゴム、ニトリル・イソプレンゴム、アクリルゴム、ウレタンゴム、多硫化ゴム、シリコーンゴム、フッ素ゴム等のゴム材料及びその発泡体、及び各種合成樹脂の発泡体等が用いられる。
ブラシを構成する材料としては、レーヨン、アセテート、ナイロン、ポリエステル、アクリル、ポリプロピレン、ポリエチレン、ポリウレタン、フッ素系、綿、羊毛等の繊維或いはガラス、金属等を繊維状に加工したものが知られる。
繊維の太さとしては５〜１５［デニール／フィラメント］のものが一般的に使用される。
また、ブラシの密度としては１万〜１０万［本／ｉｎｃｈ2］、ブラシの毛足長さは１〜１０ｍｍが適当である。
更に、ブラシ繊維は導電性処理を施されていてもよい。
ブラシ構造体を構成するには、支持体上にブラシ繊維を直接固定する方法、或いはブラシ繊維の織物（パイル）を支持体上に接着等の手段で固定する等の方法がある。
ブラシの毛先は、ブラシ繊維が切断された状態であっても、ループ状態になっていてもかまわない。
【０００８】
電子供与性物質及び／又は電子受容性物質を弾性ブレードまたは弾性ローラーから感光体表面へ供給する手段としては、上記ブレードやローラーの構成材料の成分として含有させるか、或いは、ブレードやローラーを多孔質材料で作製し、それに電子供与性物質及び／又は電子受容性物質の溶液を含浸させて用いればよい。
弾性ローラーの場合は、上記手段の他に弾性ローラーの表面に電子供与性物質及び／又は電子受容性物質またはその溶液を塗布した後、感光体表面に運ぶ、いわゆるキャリアとして用いる方法もある。
電子供与性物質及び／又は電子受容性物質をブラシ構造体を用いて感光体表面へ供給する手段としては、ブラシ構造体に電子供与性物質及び／又は電子受容性物質単独或いは他の物質との混合物から或る粉体を供給して用いる（前記図４参照）。或いは、図２及び図３に示すようにブラシ構造体を電子供与性物質及び／又は電子受容性物質単独或いは他物質との混合物から成る成形体に接触させて用いる等の方法が挙げられる。
これらの弾性ブレード、弾性ローラーまたはブラシ構造部材を感光体表面に接触させるための複写プロセスにおける配置は、感光体上のトナー像を乱さない位置またはタイミングになればどこに配置されていてもよい。
即ち、ブレードの場合は通常のクリーニングブレードと同様に用いたり、または、クリーニングブレードとは別の位置で感光体と接触させてもよい。
また、この弾性ブレード、弾性ローラーまたはブラシ構造部材は複写サイクルの中で常時連続して感光体と接触させてもよいし、必要な時に適時接触させるようにしてもかまわない。さらに、弾性ローラーを感光体表面に接触させる際、ローラー表面の線速と感光体表面の線速は同じであってもよいし、接触効果を向上させるためには、線速差を設けたり、リバース方向に回転させてもかまわない。
【０００９】
つぎに、本発明における接触部材が現像剤である場合について説明する。
現像とは、カールソン方式の電子写真プロセスにおいて感光体上の静電潜像を可視顕在化させるものであるが、これには大きく分けて以下に示す３種類がある。
【００１０】
その第１として液体現像剤が挙げられる。
液体現像剤とは脂肪族炭化水素を主成分とするキャリア液体中に、樹脂及び着色剤を主成分とするトナーを分散して成るものである。
キャリア液体は、高絶縁性、低誘電率の非水溶媒が用いられ、その具体例としては、トリクロロトリフルオロエタン、ヘキサン、シクロヘキサン、アイソパーＨ等が挙げられる。
トナー用の樹脂としては例えばアルキッド樹脂、ロジン変性フェノールホルムアルデヒド樹脂、水素添加ロジンの多価アルコールエステル、ポリアクリルエステル、またはポリメタクリルエステル樹脂、スチレン樹脂、塩化ゴム等が用いられる。
着色剤としては、例えばカーボンブラック、フタロシアニンブルー、フタロシアニングリーン、スカイブルー、ローダミンレーキ、マラカイトグリーンレーキ、メチルバイオレットレーキ、ピーコックブルーレーキ、ナフトールグリーンＢ、ナフトールグリーンＹ、ナフトールイエローＳ、リソールファーストイエロー２Ｇ、パーマネントレッド４Ｒ、ブリリアントファーストスカーレット、ハンザイエロー、ベンジジンイエロー、リソールレッド、レーキレッド、レーキレッドＤ、ブリリアントカーミン６Ｂ、パーマネントレッドＦ５Ｒ、ピグメントスカーレッド３Ｂ、及びボルドー１０Ｂ、ナフトールレッド等が用いられる。
【００１１】
その第２としては、乾式２成分タイプと呼ばれるものであり、トナーとキャリア及びその他添加物の混合物から成る。
トナーは、熱可塑性樹脂を主成分しとし、これに必要に応じて着色剤や帯電能コントロールのための極性制御剤等を添加して構成されている。
結着樹脂としては例えば、ポリスチレン、クロロポリスチレン、ポリ−α−メチルスチレン、スチレン−クロロスチレン共重合体、スチレン−プロピレン共重合体、スチレン−ブタジエン共重合体、スチレン−塩化ビニル共重合体、スチレン−酢酸ビニル共重合体、スチレン−マレイン酸共重合体、スチレン−アクリル酸共重合体、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体、スチレン−アクリル酸フェニル共重合体等）、スチレン−メタクリル酸エステル共重合体（スチレン−メタクリル酸メチル共重合体、スチレン−メタクリル酸エチル共重合体、スチレン−メタクリル酸ブチル共重合体、スチレン−メタクリル酸フェニル共重合体等）、スチレン−α−クロルアクリル酸メチル共重合体、スチレン−アクリロニトリル−アクリル酸エステル共重合体等のスチレン系樹脂（スチレン又はスチレン置換体を含む単一重合体又は共重合体）、塩化ビニル樹脂、スチレン−酢酸ビニル共重合体、ロジン変性マレイン酸樹脂、エポキシ樹脂、ポリエステル樹脂、ポリエチレン、ポリプロピレン、アイオノマー樹脂、ポリウレタン樹脂、ケトン樹脂、エチレン−エチルアクリレート共重合体、キシレン樹脂、ポリビニルブチラール等の熱溶融性樹脂や天然又は合成ワックス等のワックス類が挙げられる。これらは単独又は混合して使用される。
【００１２】
着色剤としてはカーボンブラック（例えばチャンネルブラック、アセチレンブラック、ランプブラック等）、ニグロシン染料、アニリン青、カルコオイルブルー、フタロシアニンブルー、クロム黄、群青、キノリンイエロー、メチレンブルー塩化物、モナストラルブルー、マラカイトグリーンオザレート、ランプブラック、ローズベンガル、モナストラルレッド、スダンブラックＢＭ等が挙げられる。  キャリアは静電電力でトナーを保持し、感光体表面へ運ぶものであり、粒径５０〜３００μｍくらいの鉄粉、ニッケル粉、フェライト粉、ガラスビーズなどが使用される。
【００１３】
また、キャリア表面には、トナーの付着（スペント化）防止等を目的として被覆層が設けられている場合もある。
この被覆層の樹脂としてはポリオレフィン系樹脂、例えばポリエチレン、ポリプロピレン、塩素化ポリエチレン、及びクロロスルホン化ポリエチレン；ポリビニル及びポリビニリデン系樹脂、例えばポリスチレン、アクリル樹脂（例えばポリメチルメタクリレート）、ポリアクリロニトリル、ポリビニルアセテート、ポリビニルアルコール、ポリビニルブチラール、ポリ塩化ビニル、ポリビニルカルバゾール、ポリビニルエーテル及びポリビニルケトン；塩化ビニル−酢酸ビニル共重合体；スチレン−アクリル酸共重合体；オルガノシロキサン結合から成るストレートシリコン樹脂のようなシリコン樹脂又はその変性品（例えばアルキド樹脂、ポリエステル、エポキシ樹脂、ポリウレタン等による変性品）；フッ素樹脂、例えばポリテトラフルオロエチレン、ポリフッ化ビニル、ポリフッ化ビニリデン、ポリクロロトリフルオロエチレンポリアミド；ポリエステル、例えばポリエチレンテレフタレート、ポリウレタン、ポリカーボネート；アミノ樹脂、例えば尿素−ホルムアルデヒド樹脂；エポキシ樹脂等が挙げられる。中でもスペントトナーのキャリアへの付着防止の点で好ましいのはアクリル樹脂、シリコン樹脂又はその変性品、フッ素樹脂、特にシリコン樹脂又はその変性品である。
さらに２成分タイプ現像剤には、シリカ微粉末のような流動化剤、酸化チタン、酸化アルミニウム等の金属酸化物や炭化ケイ素等の研摩剤、脂肪酸金属塩等の潤滑剤等を添加してもよい。
【００１４】
その第３としては乾式１成分タイプと呼ばれる、キャリアーを含まず、トナー及びその他添加物との混合物から成るものである。
トナーはやはり熱可塑性樹脂を主体とし、必要に応じて着色剤、極性制御剤または磁性体粉末等を添加して構成されている。
トナー用の結着樹脂としては、前述の２成分トナーと同様にポリスチレン、スチレン−アクリル酸共重合体、スチレン−メタクリル酸共重合体、スチレン−アクリル酸エステル共重合体、スチレン−メタクリル酸エステル共重合体、スチレン−ブタジエン共重合体等のスチレン系樹脂をはじめ、飽和ポリエステル樹脂、不飽和ポリエステル樹脂、エポキシ樹脂、フェノール樹脂、マレイン酸樹脂、クマロン樹脂、塩素化パラフィン、キシレン樹脂、塩化ビニル系樹脂、ポリプロピレン、ポリエチレン等が例示できる。これら結着樹脂の二種類以上が適宜混合されて用いられてよいことはいうまでもない。
【００１５】
また磁性体粉末としてはコバルト、鉄及びニッケル等の金属粉；アルミニウム、コバルト、銅、鉄、鉛、ニッケル、マグネシウム、スズ、亜鉛、金、銀、セレン、チタン、タングステン及びジルコニウムのような金属並びにこの混合物；酸化鉄、酸化ニッケルのような金属酸化物とこれを含む金属化合物；強磁性フェライト並びにそれらの混合物等が挙げられる。
さらに、このトナーは上記成分の他に必要に応じてトナーの熱特性、電気特性、物理特性等を調整する目的で各種の可塑剤（フタル酸ジブチル、フタル酸ジオクチル等）、抵抗調製剤（酸化スズ、酸化鉛、酸化アンチモン等）等の助剤が添加されることもある。
【００１６】
１成分タイプ現像剤のトナー以外の添加物としては、トナーの流動性の改質を図る目的で加えられる、ＴｉＯ2、Ａｌ2Ｏ、ＳｉＯ2等が挙げられる。
本発明において感光体表面へ供給する電子供与性物質及び／又は電子受容性物質は上記いずれの現像剤のどの部分に含有されていてもかまわない。
即ち、キャリア液体中、トナー中、キャリアの被覆層中、或いは電子供与性物質及び／又は電子受容性物質単独もしくは電子供与性物質及び／又は電子受容性物質と樹脂等との複合体の形でキャリアやトナー以外の現像剤添加物として加えてもよい。
【００１７】
電子供与性物質及び／又は電子受容性物質を感光体表面へ供給するにはこの現像剤構成物の少なくとも一種に電子供与性物質及び／又は電子受容性物質を含有せしめた現像剤を用いて通常の電子写真プロセスによって画像形成を行なえばよい。
即ち、現像過程において感光体表面と現像剤が接触する際に電子供与性物質及び／又は電子受容性物質が供給されるわけである。
また更に、定期的に全軸方向に帯状に現像を行い、電子供与性物質及び／又は電子受容性物質の供給を効率的に行う等の方法をとっても構わない。
【００１８】
本発明においては感光体の構成、材料、形成方法は従来と全く同じものが利用出来る。
以下、最も一般的な導電性支持体上に電荷発生層と電荷輸送層を順次積層した積層型有機感光体について述べる。
電荷発生物質は電荷発生物質又は電荷発生物質と結着樹脂から構成され、膜厚は０．０５〜３μｍの範囲が好ましい。
【００１９】
電荷発生物質としては、例えばシーアイピグメントブルー２５（カラーインデックスＣＩ  ２１１８０）、シーアイピグメントレッド４１（ＣＩ  ２１２００）、シーアイアシッドレッド５２（ＣＩ  ４５１００）、シーアイベーシックレッド３（ＣＩ  ４５２１０）、カルバゾール骨格を有するアゾ顔料（特開昭５３−９５０３３号公報に記載）、ジスチリルベンゼン骨格を有するアゾ顔料（特開昭５３−１３３４４５号公報に記載）、トリフェニルアミン骨格を有するアゾ顔料（特開昭５３−１３２３４７号公報に記載）、ジベンゾチオフェン骨格を有するアゾ顔料（特開昭５４−２１７２８号公報に記載）、オキサジアゾール骨格を有するアゾ顔料（特開昭５４−１２７４２号公報に記載）、フルオレノン骨格を有するアゾ顔料（特開昭５４−２２８３４号公報に記載）、ビススチルベン骨格を有するアゾ顔料（特開昭５４−１７７３３号公報に記載）、ジスチリルオキサジアゾール骨格を有するアゾ顔料（特開昭５４−２１２９号公報に記載）、ジスチリルカルバゾール骨格を有するアゾ顔料（特開昭５４−１４９６７号公報に記載）などのアゾ顔料；例えばシーアイピグメントブルー１６（ＣＩ  ７４１００）などのフタロシアニン系顔料；例えばシーアイバットブラウン５（ＣＩ  ７３４１０）、シーアイバットダイ（ＣＩ  ７３０３０）などのインジゴ系顔料；アルゴールスカーレット５（バイエル社製）、インダンスレンスカーレットＲ（バイエル社製）などのペリレン系顔料、スクエリック染料、六方晶Ｓｅ粉末などが挙げられる。
【００２０】
これらの電荷発生物質をテトラヒドロフラン、シクロヘキサノン、ジオキサン、ジクロルエタンなどの溶媒と共に、ポールミル、アトライター、サンドミルなどの方法で粉砕、分散する。この時、例えばポリアミド、ポリウレタン、ポリエステル、エポキシ樹脂、ポリケトン、ポリカーボネート、シリコン樹脂、アクリル樹脂、ポリビニルブチラール、ポリビニルホルマール、ポリビニルケトン、ポリスチレン、ポリ−Ｎ−ビニルカルバゾール、ポリアクリルアミドなどの樹脂を結着剤として加えてもよい。このような調整された電荷発生層形成液をビードコート法、ノズルコート法、ブレードコート法、ディッピング法、スプレー法等の方法で塗布、乾燥し、電荷発生層を形成する。なお、電荷発生層中の電荷発生物質と結着樹脂との割合は、結着樹脂が電荷発生物質の４０重量％以下とすることが好ましい。
電荷輸送層は、正帯電型感光体の場合は電子受容性物質と結着樹脂とを主成分として形成され、負帯電型感光体の場合は電子供与性物質と結着樹脂とを主成分として形成される。
【００２１】
本発明で用いる電子受容性物質としてはキノン化合物、ニトリル基を有するπ電子化合物、ニトロ基を有するπ電子化合物等が挙げられ、以下の化合物がその代表例として例示できる。
【００２２】
【化１】
0003871723.tif 000010
【化２】
0003871723.tif 000011
【化３】
0003871723.tif 000012
【化４】
0003871723.tif 000013
【化５】
0003871723.tif 000014
【化６】
0003871723.tif 000015
【化７】
0003871723.tif 000016
【化８】
0003871723.tif 000017
【化９】
0003871723.tif 000018
【化１０】
0003871723.tif 000019
【化１１】
0003871723.tif 000020
【化１２】
0003871723.tif 000021
【化１３】
0003871723.tif 000022
【化１４】
0003871723.tif 000023
【化１５】
0003871723.tif 000024
【００２３】
本発明で用いる電子供与性物質としては、主鎖又は側鎖にアントラセン、ピレン、フェナントレン、コロネンなどの多環芳香族化合物又はインドール、カルバゾール、オキサゾール、イソオキサゾール、チアゾール、イミダゾール、ピラゾール、オキサジアゾール、ピラゾリン、チアジアゾール、トリアゾールなどの含窒素環式化合物を有する化合物、トリフェニルアミン化合物、ヒドラゾン化合物（特開昭５５−４６７６０号）、α−フェニルスチルベン化合物（特開昭５８−１９８０４３号）などが使用され、以下の化合物がその代表例として例示できる。
【化１６】
0003871723.tif 000025
【化１７】
0003871723.tif 000026
【化１８】
0003871723.tif 000027
【化１９】
0003871723.tif 000028
【化２０】
0003871723.tif 000029
【化２１】
0003871723.tif 000030
【化２２】
0003871723.tif 000031
【化２３】
0003871723.tif 000032
【化２４】
0003871723.tif 000033
【化２５】
0003871723.tif 000034
【化２６】
0003871723.tif 000035
【化２７】
0003871723.tif 000036
【化２８】
0003871723.tif 000037
【化２９】
0003871723.tif 000038
【化３０】
0003871723.tif 000039
【化３１】
0003871723.tif 000040
【化３２】
0003871723.tif 000041
【化３３】
0003871723.tif 000042
【化３４】
0003871723.tif 000043
【化３５】
0003871723.tif 000044
【００２４】
これらの電子供与性物質及び／又は電子受容性物質をポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコン樹脂、エポキシ樹脂、メラミン樹脂、ウレタン樹脂、フェノール樹脂、アルキッド樹脂等の熱可塑性又は熱硬化性樹脂と共に、テトラヒドロフラン、シクロルヘキサノン、ジオキサン、ジクロルエタン等の溶剤に溶解して電荷輸送層形成液を調整し、この液をビードコート法、ノズルコート法、ディッピング法、スプレー法等の方法で塗布し、乾燥を施せばよい。
【００２５】
導電性支持体としては、導電体あるいは導電処理をした絶縁体が用いられる。例えばＡｌ、Ｎｉ、Ｆｅ、Ｃｕ、Ａｕなどの金属あるいは合金、ポリエステル、ポリカーボネート、ポリイミド，ガラス等の絶縁性基体上にＡｌ、Ａｇ、Ａｕ等の金属あるいはＩｎ2Ｏ3、ＳｎＯ2等の導電材料の薄膜を形成したもの、導電処理をした紙等が例示できる。
【００２６】
また、必要に応じて導電性支持体とそれに隣接する電荷輸送層又は電荷発生層の間に下引き層を設けることもできる。その場合、電荷発生層の結着樹脂として挙げた樹脂の中から選ばれた材料を用いることができ、更に酸化チタン等の白色顔料やスルホン酸又はスルホン酸のアルカリ金属塩、アンモニウム塩等のアニオン系導電性ポリマーを添加することもできる。この時下引き層の上に積層される層の形成液に使用される溶剤に溶解しない材料を選択することが好ましい。
【００２７】
【実施例】
以下、本発明を実施例によって更に詳しく説明するが、これにより本発明の態様が限定されるものではない。
尚、以下に示す部は全て重量部である。
【００２８】
（負帯電型感光体の作製）
下記構造式化３６で示される化合物１０．０部、ポリビニルブチラール樹脂（ＸＹＨＬ：ＵＣＣ社製）１．０部及びテトラヒドロフラン３６０部をボールミル中で７２時間混練分散した後、更にテトラヒドロフラン２１１部、エチレングリコールモノエチルエーテル３５６部を加え、１時間混練分散した後、テトラヒドロフラン３７６部、エチレングリコールモノエチルエーテル６６４部を希釈して、電荷発生層形成液を調製した。
【００２９】
【化３６】
0003871723.tif 000045
この電荷発生層形成液を１００ｍｍφ×３４０ｍｍの円筒状Ａｌ支持体上に塗布し、１３０℃３、０分の加熱乾燥を施して０．１μｍ厚の電荷発生層を形成した。次に、下記構造式化３１で示される化合物７０部、下記構造式化３７で示されるポリカーボネート樹脂１００部をテトラヒドロフラン２６００部に溶解してシリコンオイル（ＫＦ−５０：信越化学社製）（１％テトラヒドロフラン溶液）０．２部を加えて電荷輸送層形成液を調製した。
【化３１】
0003871723.tif 000046
【化３７】
0003871723.tif 000047
この電荷輸送層形成液を電荷発生層上に塗布し、１３０℃２０分の加熱乾燥を施して２０μｍ厚の電荷輸送層を形成した。以上のような手順で５本の負帯電型感光体を作製した。
【００３０】
（正帯電型感光体の作製）
負帯電型感光体と同様の手順でＡｌ支持体上に電荷発生層を形成した。次いで、負帯電型感光体の電荷輸送層形成液中の電子供与性物質化３１を下記構造式化１  １００重量部に変更した他は全く同様にして電荷輸送層形成液を作製した。これを１３０℃、２０分の加熱乾燥を施して２０μｍ厚の電荷輸送層を形成した。
【化１】
0003871723.tif 000048
以上のような手順で５本の正帯電型感光体を作製した。
【００３１】
実施例１
ポリエステル（ＯＤＸ１０６、大日本インキ化学）１００部を減圧下１２０℃で３０分間脱水した後、化１６の電子供与性物質６部を加え攪拌し、次にイソシアネートを加え３０ｍｍ×３１８ｍｍ×３ｍｍのシート金型にこれを注入し、１００℃３時間の条件で硬化して硬化度７０（ＪＩＳＡ）のウレタンゴムブレードを作製した。得られたウレタンゴムブレード及び前出の負帯電型感光体をリコー製複写機ＦＴ−５５００に装着して電子写真装置を得た。
【００３２】
実施例２
ウレタンゴムブレードの電子供与性物質化１６を感光体の電子供与性物質と同じ化３１に代えた他は実施例１と全く同様にして電子写真装置を得た。
【００３３】
参考例１
リコー製ＦＴ−５５００のクリーニングユニットを図３の形態に変更し、図中１８に化２０の電子供与性物質の圧粉体を用い、更に前出の負帯電型感光体を装着して電子写真装置を得た。
【００３４】
参考例２
スチレン−ｎ−ブチルメタクリレート  １００部
カーボンブラック  １０部
化２６の電子供与性物質  ５部
上記混合物を混練、粉砕、分級し、平均粒径１１μｍのトナーを作製した。このトナーを平均粒径１００μｍの球形フェライトキャリア１００部に対して３部加え、ボールミルポットで３０分攪拌して実施例１〜３の乾式２成分現像剤を作製した。得られた現像剤をリコー製複写機ＦＴ−５５００現像ユニットに充填し、前出の負帯電型感光体を装着して電子写真装置を得た。
【００３５】
比較例１
実施例１において、ウレタンゴムブレード中に化１６の電子供与性物質を加えない他は実施例１と全く同様にして電子写真装置を得た。
【００３６】
実施例５
実施例１において、電子写真装置の帯電極性を正帯電に変更し、ウレタンゴムブレード中の化１６の電子供与性物質を化１５の電子受容性物質に変え、更に、前出の正帯電型感光体を装着して電子写真装置を得た。
【００３７】
実施例６
実施例５において、ウレタンゴムブレード中の化１５の電子受容性物質を化１のものに代えた他は実施例５と全く同様にして電子写真装置を得た。
【００３８】
参考例３
参考例１において、電子写真装置の帯電極性を正帯電に変更し、図３中１８の圧粉体として、化５の電子受容性物質を用い、更に、前出の正帯電型感光体を装着して電子写真装置を得た。
【００３９】
参考例４
参考例２において、電子写真装置の帯電極性を正帯電に変更し、現像剤中化２６の電子供与性物質を化１０の電子受容性物質に変更し、更に、前出の正帯電型感光体を装着して電子写真装置を得た。
【００４１】
得られた電子写真装置に対して、以下の項目の評価を行った。
0003871723.tif 000049
結果を表１に示す。
【００４２】
【表１】
0003871723.tif 000050
【００４３】
表１から明らかなように、比較例の電子写真装置においては、感光体の接触部位に電子供与性物質及び／又は電子受容性物質が加えられていない為、感光体の回転による摺擦で、所期の感光体帯電極性とは逆の極性に大きく帯電し、暗部電位変動（コントラスト低下）の一因となっていることが判る。これに対して本発明の電子写真装置は感光体摺擦による逆帯電性が低減されており、結果として暗部電位変動が小さく抑えられている。
更に、感光体中の電子供与性物質と接触部材中の電子供与性物質が同一である場合、感光体中の電子受容性物質と接触部材中の電子受容性物質が同一である場合、及び、電子供与性物質及び／又は電子受容性物質がブレード状形態接触部材及び／又はブラシ状形態接触部材に加えられている場合に擦帯電性は著しく低減され、明部電位変動は小さく長期に亘って安定したコントラストが得られることが判る。
【００４４】
【発明の効果】
本発明の電子写真装置は上記の構成からなるので、次のような作用効果を奏する。
（１）電子供与性物質を含む感光体の摩擦による逆帯電性を低減でき、暗部電位の変動を抑制できる。
（２）電子受容性物質を含む感光体の摩擦による逆帯電性を低減でき、暗部電位の変動を抑制できる。
（３）感光体及び接触部材の電子受容量又は電子供与量をバランスさせ摩擦による逆帯電性を著しく低減でき、長期に亘って暗部電位の変動を抑えることができる。
（４）摩擦による逆帯電性を低下させる効果が大きく、その均一性にも優れる。また、キャリア中への添加系等と比較して、設計余裕度が高い。
【図面の簡単な説明】
【図１】本発明係る電子写真装置の感光体周辺部の説明図。
【図２】本発明係る電子写真装置の感光体周辺部の説明図。
【図３】本発明係る電子写真装置の感光体周辺部の説明図。
【図４】本発明係る電子写真装置の感光体周辺部の説明図。
【図１】
0003871723.tif 000059
【図２】
0003871723.tif 000060
【図３】
0003871723.tif 000061
【図４】
0003871723.tif 000062